(57)【要約】【課題】撥水及び防汚性能を同時に有する粘着又は接着テープと、これに用いられる撥水防汚性能を有する帯電防止組成物を提供する。【解決手段】  高分子からなる基底フィルムと、伝導性高分子を有効成分とする帯電防止剤１００重量部、撥水剤０．０１〜５重量部、及び防汚剤０．０１〜１０重量部を有する撥水及び防汚性能を有する帯電防止組成物を、前記基底フィルムの一面に塗布し形成された撥水防汚性能を有する帯電防止層と、前記基底フィルムの他面に形成された粘着又は接着層と、を備えて、粘着又は接着が可能であり、撥水防汚性能を有する。【選択図】図２
2009515024.tif 000002
【特許請求の範囲】
【請求項１】
高分子からなる基底フィルムと、
伝導性高分子を有効成分とする帯電防止剤１００重量部、撥水剤０．０１〜５重量部、及び防汚剤０．０１〜１０重量部を有する撥水及び防汚性能を有する帯電防止組成物が、前記基底フィルムの一面に塗布されて形成された撥水防汚性能を有する帯電防止層と、
前記基底フィルムの他面に形成された粘着又は接着層と、を備えて、粘着又は接着が可能であり、撥水防汚性能を有することを特徴とする保護用帯電防止粘着又は接着テープ。
【請求項２】
前記基底フィルムと前記粘着又は接着層との間に、伝導性高分子を有効成分とする帯電防止層がさらに形成されることを特徴とする請求項１に記載の保護用帯電防止粘着又は接着テープ。
【請求項３】
前記帯電防止層と粘着又は接着層が、一つの層から形成されることを特徴とする請求項１又は２に記載の保護用帯電防止粘着又は接着テープ。
【請求項４】
前記基底フィルムが、エチレン系、プロピレン系、エステル系、アクリル系、イミド系、アミド系、スチレン系高分子、又はこれらの各高分子を混合した高分子混合物又は共重合体で作ったフィルム、又はこれらの各成分を有するフィルムを積層させた積層フィルムであることを特徴とする請求項１乃至３のいずれか一項に記載の保護用帯電防止粘着又は接着テープ。
【請求項５】
前記撥水剤として、疎水性物質、フロロオキシ−アルコキシ化合物、及び脂肪族成分を含むワックス類、フッ素、シランが用いられることを特徴とする請求項１乃至４のいずれか一項に記載の保護用帯電防止粘着又は接着テープ。
【請求項６】
前記防汚剤として、フロロアルキル化合物の分子量が少ないもの、及びフロロアルキル高分子を分散させた形態を用いて形成されることを特徴とする請求項１乃至５のいずれか一項に記載の保護用帯電防止粘着又は接着テープ。
【請求項７】
前記帯電防止剤が、伝導性高分子０．０５〜１０重量％、高分子バインダー５〜４０重量％、及び希釈剤である溶媒５０〜９４．９５重量％を有し、又は、前記溶液１００重量部を基準として、増粘剤１〜５重量部、高沸点溶媒１〜５重量部、分散剤１〜５重量部、及び接着及び潤滑剤０．０１〜０．１重量部が一つ以上さらに含まれて混合製造されることを特徴とする請求項１乃至６のいずれか一項に記載の保護用帯電防止粘着又は接着テープ。
【請求項８】
前記伝導性高分子は、ポリアニリン、ポリピロール、ポリチオフェン、及びこれらの誘導体、又はポリ３、４−エチレンジオキシチオフェンであることを特徴とする請求項７に記載の保護用帯電防止粘着又は接着テープ。
【請求項９】
前記高分子バインダーが、水溶性又は溶剤タイプのバインダーを含み、また、アクリル、ウレタン、エポキシ、アミド、イミド、エステル、カルボキシル、水酸基、シラン系、チタン酸塩、ケイ酸塩等の各種の機能基を一つ以上含有しているバインダーを単独又は一つ以上混合して用いることを特徴とする請求項７又は８に記載の保護用帯電防止粘着又は接着テープ。
【請求項１０】
前記帯電防止剤が、伝導性高分子０．０５〜２０重量％、紫外線硬化型オリゴマー及びモノマー１０〜５０重量％、光開始剤０．５〜５重量％、溶媒２５〜８９．４５重量％を有し、又は、前記組成物１００重量部を基準として、塗布の拡散性等のために、界面活性剤０．１〜５重量部、紫外線安定剤０．１〜５重量部を、一つ以上さらに有して混合製造されることを特徴とする請求項１乃至６のいずれか一項に記載の保護用帯電防止粘着又は接着テープ。
【請求項１１】
前記紫外線硬化型高分子オリゴマーとして、エポキシ、ウレタン等の作用基を有する単官能性又は２〜１５個の官能基を有する多官能性のアクリレート／メタクリレートを、単独又は二つ以上混合して用い、又は、前記モノマーとして、単官能／多官能アクリレート／メタクリレートモノマー、多官能基を用いることがよく、モノマーのみを用いる場合、官能基が２個以上であり、分子量は１，０００以上であるものを用いることを特徴とする請求項１０に記載の保護用帯電防止粘着又は接着テープ。
【請求項１２】
前記伝導性高分子は、ポリアニリン、ポリピロール、ポリチオフェン、及びこれらの誘導体、又はポリ３、４−エチレンジオキシチオフェンであることを特徴とする請求項１０又は１１に記載の保護用帯電防止粘着又は接着テープ。
【請求項１３】
伝導性高分子を有効成分とする帯電防止剤１００重量部と、
撥水剤０．０１〜５重量部と、
防汚剤０．０１〜１０重量部とを含んで撥水及び防汚性能を有する保護用帯電防止組成物。
【請求項１４】
前記撥水剤として、疎水性物質、フロロオキシ−アルコキシ化合物、及び脂肪族成分を含むワックス類、フッ素、シランが用いられることを特徴とする請求項１３に記載の保護用帯電防止組成物。
【請求項１５】
前記防汚剤として、フロロアルキル化合物が分子量が少ないもの、及びフロロアルキル高分子を分散させた形態を用いて形成されることを特徴とする請求項１３又は１４に記載の保護用帯電防止組成物。
【請求項１６】
前記帯電防止剤が、伝導性高分子０．０５〜１０重量％、高分子バインダー５〜４０重量％、及び希釈剤である溶媒５０〜９４．９５重量％を有し、前記溶液１００重量部を基準として、増粘剤１〜５重量部、高沸点溶媒１〜５重量部、分散剤１〜５重量部、及び接着及び潤滑剤０．０１〜０．１重量部が一つ以上さらに含まれて混合製造されることを特徴とする請求項１３乃至１５のいずれか一項に記載の保護用帯電防止組成物。
【請求項１７】
前記伝導性高分子は、ポリアニリン、ポリピロール、ポリチオフェン、及びこれらの誘導体、又はポリ３、４−エチレンジオキシチオフェンであることを特徴とする請求項１６に記載の保護用帯電防止組成物。
【請求項１８】
前記高分子バインダーが、水溶性又は溶剤タイプのバインダーを含み、また、アクリル、ウレタン、エポキシ、アミド、イミド、エステル、カルボキシル、水酸基、シラン系、チタン酸塩、ケイ酸塩等の各種の機能基を一つ以上含有しているバインダーを単独又は一つ以上混合して用いることを特徴とする請求項１６又は１７に記載の保護用帯電防止組成物。
【請求項１９】
前記帯電防止剤が、伝導性高分子０．０５〜２０重量％、紫外線硬化型オリゴマー及びモノマー１０〜５０重量％、光開始剤０．５〜５重量％、溶媒２５〜８９．４５重量％を有し、又は、前記組成物１００重量部を基準として、塗布の拡散性等のために、界面活性剤０．１〜５重量部、紫外線安定剤０．１〜５重量部を、一つ以上さらに有して混合製造されることを特徴とする請求項１３乃至１５のいずれか一項に記載の保護用帯電防止組成物。
【請求項２０】
前記紫外線硬化型高分子オリゴマーとして、エポキシ、ウレタン等の作用基を有する単官能性又は２〜１５個の官能基を有する多官能性のアクリレート／メタクリレートを、単独又は二つ以上混合して用い、又は、前記モノマーとして、単官能／多官能アクリレート／メタクリレートモノマー、多官能基を用いることがよく、モノマーのみを用いる場合、官能基が２個以上であり、分子量は１，０００以上であるものを用いることを特徴とする請求項１９に記載の保護用帯電防止組成物。
【請求項２１】
前記伝導性高分子は、ポリアニリン、ポリピロール、ポリチオフェン、及びこれらの誘導体、又はポリ３、４−エチレンジオキシチオフェンであることを特徴とする請求項１９又は２０に記載の保護用帯電防止組成物。
【発明の詳細な説明】
【技術分野】
【０００１】
本発明は、液晶ディスプレイ及び電子部品等に用いられる保護用静電気防止粘着又は接着フィルム、生地又はテープ（以下、テープという）に関し、より詳しくは、伝導性高分子を用いて静電気防止処理し、異物が付着することを防止し、保護フィルムを剥がすとき、発生する静電気を最小化するための静電気防止性能と、水が接触したとき、接触面を最小化し、水を容易に除去可能にする撥水機能、及び汚染されないようにし、汚染が発生した場合、容易に除去可能にする防汚機能を全て付加することにより、既存の静電気防止及び撥水防汚処理を別に行ったことを、一度に処理することにより、機能を同一に維持すると共に、優れた帯電防止性能を有し、製造工程を一段階以上減らすことができる保護フィルムの静電気防止組成物及びそれを用いた保護テープに関する。
【背景技術】
【０００２】
液晶ディスプレイに用いられる偏光フィルムの場合、最終の液晶ディスプレイが完成される前まで、液晶ディスプレイの最前方に該当する面を保護するために、偏光フィルムの製造時、運搬中、液晶ディスプレイモジュールの製造工程中、また、最終製品が完成する過程まで、表面を保護するために保護フィルムが用いられるが、偏光フィルムの製造工程及び液晶ディスプレイの製造工程において、保護フィルムを再付着する等の過程があるので、一般的には粘着性質を持たせ、脱着過程を繰り返すことができるように製造される。また、全ての工程が完成したときに剥がさなければならないが、運搬等の過程で異物が付着し、又は、保護フィルムを剥がすときに発生する静電気により、偏光フィルムに異物が付着し、この際に発生する高い静電気電圧により、部品、特に液晶ディスプレイでは、駆動のための集積回路チップが損傷することがあるが、上記した二つの場合の異物付着及び静電気による駆動チップの損傷を防ぐために、静電気防止処理が行われなければならない。
【０００３】
保護フィルムの静電気防止処理に対する先行技術としては、韓国特許登録第３９０５２７号（基底フィルムの表面に帯電防止層を形成する方法、及び同方法による接着テープ）があるが、これは、粘着又は接着テープに帯電防止性能を付加するにあたって、伝導性高分子を用いてテープの基底フィルムに静電気防止処理を行い、このテープを高温で熱処理しても、その静電気防止性能が維持されることを特徴とする永久帯電防止粘着又は接着テープに関する。この技術は、伝導性高分子を基底フィルムに塗布して、粘着又は接着テープを製造すると、既存に用いられたイオン又は非イオン系界面活性剤タイプの静電気防止材と比べて、伝導性高分子の特性による永久的な静電気防止性能を維持することができるテープに関する。
【０００４】
また、韓国特許出願第１０−２００３−００７１９４５号（帯電防止粘着又は接着テープ及びその製造方法）は、伝導性高分子を用いて、保護フィルムの一面には、静電気防止性能を付加し、その他面には、伝導性高分子を用いて静電気防止処理を行った後、その上に粘着又は接着剤を塗布し、又は、伝導性高分子と粘着又は接着剤を混合して塗布する方法を用いて、保護フィルムの両面に静電気防止性能を付加し、異物付着を防止し、発生する静電気電圧を最小化する技術に関する。この技術は、伝導性高分子を用いて静電気防止処理をするにあたって、製造工程及び運搬中に、外部に露出する外側の一面に静電気防止処理をする際に、伝導性高分子にハードコート性能を付加し、擦り傷等に対する耐性を増加させた内容、及び粘着又は接着される面にも伝導性高分子を用いて静電気防止処理を行う技術に関する。
【０００５】
しかしながら、上記した二つの技術において、外部に露出した粘着又は接着される反対面、すなわち、保護フィルムの一面に静電気防止処理をするにあたって、伝導性高分子を用いて永久的に静電気防止性能を付与し、透明度を維持しながら、擦り傷の耐性を増加させる機能は有しているが、さらに、液晶ディスプレイ等に用いられる偏光フィルムに用いられるために、既存に有していた物性である水を撥ねる撥水機能及び汚染を防止する防汚機能が付加されなければならない。
【０００６】
このため、従来の製品は、イオン性又は非イオン性界面活性剤等を用いて、静電気防止処理を行った後、その上に、さらに撥水又は防汚機能を付加する方式として、一つ又は二つの層を追加的に構成するようにする。このためには、静電気防止処理を含めて二段階又は三段階の塗布工程を経なければならないが、これは、製造工程が極めて複雑であり、追加的に層を作る度に製造工程では擦り傷等が生じる可能性が極めて高い。また、製造工程が多いと、製品の単価を高くなり得る。図１は、本発明による比較例であり、既存に製造され用いられている保護テープの断面図である。この構造をみると、粘着層１３が塗布される基底フィルムの反対面の一面に静電気性能を付与した帯電防止層１０、その上に、さらに撥水層１１及び防汚層１２を施したものを示している。
【０００７】
したがって、永久的に静電気防止性能を有するとともに、透明度を低下させず、光学的に用いられる場合、光の特性を歪曲させずに、既存に要求された撥水及び防汚機能を全て有する、工程が簡単な組成物及びそれを用いて製造された簡単な工程の保護フィルムの開発が必要である。
【特許文献１】韓国特許登録第３９０５２７号
【特許文献２】韓国特許出願第１０−２００３−００７１９４５号
【発明の開示】
【発明が解決しようとする課題】
【０００８】
本発明では、静電気防止性能に優れ、製造、運搬及び使用中に異物の付着がなく、再作業のために剥がし、又は、全ての工程を完了してフィルムを剥がす際に発生する静電気電圧を最小化し、各種電子部品及び液晶ディスプレイ用の保護フィルムとして用いられるために必要な物性である撥水、防汚性能を同時に有する静電気防止粘着又は接着テープを提供することを目的とする。
【０００９】
また、本発明では、伝導性高分子を用いて、透明であり、かつ永久的に静電気防止性能を有しており、既存の単独で層をなして付加された撥水又は防汚性能を、伝導性高分子層に混合して付加することにより、静電気防止、撥水及び防汚性能を同時に、簡単に一回の工程で付加して特性を有する粘着又は接着テープを提供し、また、これに用いられる撥水防汚性能を有する帯電防止組成物を提供することを目的とする。
【課題を解決するための手段】
【００１０】
上記の本発明の目的を達成するために、本発明による保護用帯電防止粘着又は接着テープは、高分子からなる基底フィルムと、伝導性高分子を有効成分とする帯電防止剤１００重量部、撥水剤０．０１〜５重量部、及び防汚剤０．０１〜１０重量部を有する撥水及び防汚性能を有する帯電防止組成物が、前記基底フィルムの一面に塗布されて形成された撥水防汚性能を有する帯電防止層と、前記基底フィルムの他面に形成された粘着又は接着層と、を備えて、粘着又は接着が可能であり、撥水防汚性能を有することを特徴とする。
【００１１】
また、本発明による撥水及び防汚性能を有する保護用帯電防止組成物は、伝導性高分子を有効成分とする帯電防止剤１００重量部、撥水剤０．０１〜５重量部、及び防汚剤０．０１〜１０重量部を有する。前記組成物については、前記撥水防汚性能を有する帯電防止層に用いられる組成物と共に後述する。
【００１２】
上記した本発明の目的を達成するために、本発明による静電気防止及び撥水防汚性能が付加された粘着及び接着性保護フィルムを製造する過程は、１）伝導性高分子を基本とする溶液に熱を加え、乾燥及び硬化過程を経て、塗布が可能な熱硬化型バインダーを混合し、これに、撥水及び防汚性能を有する物質を混合し、一つの層において、静電気防止、撥水及び防汚等の二つ以上の機能を有するようにする方法、２）伝導性高分子を基本とする溶液に紫外線を照射し、硬化させる塗布を行うために、紫外線硬化用オリゴマー、モノマー、開始剤等を含む紫外線硬化組成物に撥水及び防汚性能を有する物質を混合し、一つの層において、静電気防止、ハードコート、及び撥水防汚処理を同時に有するようにする方法、及び３）上記のように製造された組成物を、基底フィルムの一表面に塗布し、その反対面には粘着剤を塗布し、又は、伝導性高分子を用いて静電気防止処理を行った後、粘着又は接着剤を塗布し、又は、透明帯電防止剤を粘着又は接着剤と混合して塗布することを特徴とする。
【発明の効果】
【００１３】
本発明による粘着又は接着テープは、電子部品及び各種の液晶ディスプレイ用フィルムの表面に使用可能な保護用静電気防止テープに用いられることを目的とし、電子部品及び液晶ディスプレイ用フィルムの表面に粘着させた後、剥がすとき、静電気の発生がなく、粘着又は接着された表面での静電気防止性能に優れ、異物付着防止性能に優れ、静電気処理と撥水及び防汚処理を同時に行うことにより、使用中に必要な物性である撥水防汚処理性能を同時に具現することができる保護用粘着及び接着テープの製造に関する。
【００１４】
本発明による粘着又は接着テープは、帯電防止性能において、表面抵抗が１０４〜１０１０Ω／□（スクエア）として調節可能であり、可視光線透過度は、基底フィルムに対して９０％以上であり、水による接触角は、５０〜１２０度まで調節可能であり、指紋等による汚染が容易に消される性能を有する。
【００１５】
上記した方法を用いると、静電気防止性能に優れ、工程が簡単であり、撥水防汚機能を全て備えた保護用粘着又は接着テープを製造することができる。
【００１６】
また、本発明による粘着又は接着テープは、印刷適性に優れ、従来の保護用テープに比べて優れた表面へのラベル付けが可能である。
【００１７】
本発明の推奨する実施例は例示目的で開示しているが、当業者は添付の請求項に記載した発明の範囲にある要旨から逸脱せずに様々な修正、追加や置換を行うことができる。
【発明を実施するための最良の形態】
【００１８】
以下、添付図面に基づき、本発明の実施例を説明する。
【００１９】
図２は、本発明による一実施例であって、粘着又は接着される層１３及び帯電防止層１０の基底フィルムの反対面に、静電気防止、撥水及び防汚性能が一つの層１７で行われることを特徴とする。
【００２０】
図３は、本発明の一実施例により製造された図２の粘着又は接着テープ及び一面が離型処理された離型フィルムの断面図であり、図２の粘着又は接着層１３が、他の離型フィルムの離型層１９に接着されて用いられることを示す。
【００２１】
上記した図２のような構造を有する粘着又は接着テープは、静電気防止性能に優れるのみならず、特に、液晶ディスプレイ用偏光フィルムの保護フィルム用として用いるとき、優れた静電気防止性能、異物付着防止及び製造、加工中の撥水及び防汚効果に優れた特徴を有している。また、前記方法のみならず、静電気防止性能を有する主要な成分は、伝導性高分子を用いながら、伝導性高分子を静電気防止剤とし、これに、撥水又は防汚をそれぞれ付与した後、その上に、撥水又は防汚層を別に積層する構造も使用可能であるが、これは、上述のように、二段階以上の工程が追加され、単価引上げの原因となり、また、工程を追加導入するとき、擦り傷等の不良が発生する可能性があるので、できる限り、簡単な方法で一つの層に物性を付与することが好ましい。
【００２２】
上記した構造を有する静電気防止及び異物付着防止の保護用粘着又は接着テープの製造に用いられる構成について具体的に説明する。
【００２３】
上述したように、伝導性高分子と一緒に混合して用いる物性を有するバインダー高分子の種類により、熱硬化方法及び紫外線硬化方法が用いられる。
【００２４】
先ず、伝導性高分子を用いながら熱を加えて乾燥又は硬化する組成物について説明すると、伝導性高分子０．０５〜１０重量％、熱硬化型高分子バインダー５〜４０重量％、及び希釈剤である溶媒５０〜９４．９５重量％を有し、より好ましくは、前記溶液１００重量部を基準として、増粘剤１〜５重量部、高沸点溶媒１〜５重量部、分散剤１〜５重量部、熱酸化防止剤０．０１〜５重量部、及び接着及び潤滑剤０．０１〜０．１重量部が一つ以上含まれ、また、撥水剤０．０１〜５重量部及び防汚剤０．０１〜５重量部、又は撥水及び防汚性能を有する添加剤０．０１〜１０重量部を含む。
【００２５】
静電気防止性能を有するための伝導性高分子について説明すると、伝導性高分子そのものは、二重結合により濃色を示すが、塗布を行い、薄い薄膜を形成すると、基底フィルム対比９０％以上の可視光線透過率を示す。また、ドーパントとの結合が安定していると、常温では永久的に電気を通す性質が維持されるので、静電気防止材料として用いた場合、その性能が永久的である。このような理由で、最近、伝導性高分子を用いて、静電気防止処理を行う技術が多く開発されているが、このような目的で使用可能な伝導性高分子は、ポリアニリン、ポリピロール、及びポリチオフェン系として、商品化されて最も多用されているＨ．Ｃ．ＳｔａｒｃｋのＰＥＤＯＴ（３、４−ポリエチレンジオキシチオフェン）を用いることが好ましい。ＰＥＤＯＴは、可視光線透過率が高いと共に、高分子ドーパントとしてポリスチレンスルホネートを含んでいるので、塗布等に用いても、その安定性が、他の伝導性高分子に比べて優れ、塗布のために、他の高分子バインダーと混合してもその特性に優れている。
【００２６】
前記伝導性高分子溶液を塗布処理するとき、単独で適用する場合は、塗布対象である基底高分子表面から分離され、又は、溶媒に溶解されるという問題があるので、これと共にバインダーを添加する必要がある。
【００２７】
本発明において使用可能なバインダーとしては、水溶性又は溶剤タイプのバインダーを含み、アクリル、ウレタン、エポキシ、アミド、イミド、エステル、カルボキシル、水酸基、シラン系、チタン酸塩、ケイ酸塩等の各種の機能基を一つ以上含有しているバインダーを単独又は一つ以上混合して用いることができる。
【００２８】
上記に例示したバインダーは、使用すべき溶媒の物性に応じて選択して添加され、この場合、添加量は、要求される抵抗に応じて異なる。本発明では、要求される表面抵抗の範囲が１０４〜１０１０Ω／□である場合、好ましくは、バインダーの添加時、伝導性高分子とバインダーが一定の比率を維持するようにすることが好ましい。
【００２９】
また、バインダーが硬化可能な有効成分を含んでいる場合、埃付着防止の塗布層の物性を補強するために、メラミン硬化剤、エポキシ硬化剤及び触媒、パラトルエンスルホン酸、ナフタレンスルホン酸のような弱有機酸系硬化剤、トリレンイソシアネート、メチルビスイソシアネート等のイソシアネート硬化剤、及びアミン系、有機弱酸等の硬化剤が用いられるが、硬化反応の種類に応じて選択して用いることができる。硬化反応が二つ以上起こる場合、反応性が低下するか又は急激に低下することがない範囲内で、一つ以上の硬化剤の使用が可能である。上述したように、バインダーが硬化可能である場合、硬化剤を混合して用いることができるが、追加の硬化工程が導入されなくても、液晶表示装置が使用される間、常温及び液晶表示装置内部で発生する熱により徐々に硬化が進行されるので、経時的に、帯電防止及び埃付着防止硬化剤を用いる場合、塗膜の物性は、徐々に堅固となるという長所がある。
【００３０】
本発明において、最も重要な役割をする成分の一つである撥水剤及び防汚剤について説明する。
【００３１】
撥水剤又は防汚剤は、一般に、金属や木の材質の汚染及び腐食等を防止する目的で多用されており、本発明では、同一の撥水効果を有するが、その目的は、水に接する場合等に用いられるとき、保護用フィルムにできる水滴の面積が最小限のなるようにし、容易に除去可能にするために用いられ、また、極性を有する物質及びオイル類による汚染防止の目的も有している。
【００３２】
上記した目的のために用いられる撥水剤及び防汚剤は、水を含む極性物質を撥ねるための特性を有していなければならないので、一般に、極性の小さな物質が用いられ得る。このために、最も多用されているものは、シリコン元素を含む化合物及びフッ素元素を含む化合物である。また、極性の小さなハイドロカーボン系列のワックス類が用いられ得る。
【００３３】
シリコンを含む化合物は、水及び水を基本とする物質を撥ねる特性を有しており、表面張力も低くする役割をし、テストの際に水に対する接触角を測定してみると、水滴が広がらず縮まって大きな角を持たせる特徴がある。また、シリコンを含む化合物のうち、シロキサン化合物は、ハイドロカーボン等からなる作用基を有しているが、このような作用基は、塗布後、表面に配向して水滴を撥ねる役割をするものである。
【００３４】
前記シリコンを含む化合物のほかに、撥水効果を得るために、フッ素を含む化合物が用いられるが、上述したものと同様な原理により、極性の小さなフッ素は、水及びオイル類を撥ねる特性を有している。フッ素を含む化合部が塗布に用いられるためには、水又は溶媒に溶解されなければならないので、分子の一面には、フッ素以外にリンを含み、又はイオン性作用基を含む構造が一般的であり、このようなフッ素化合物が撥水効果を得ることは、塗布後に表面に移動し、空気面と接触して、極性の小さな部分が最外郭に分布するようになり、水又は汚染物質を撥ねる特性を得るようになる。
【００３５】
上記のような撥水剤又は防汚剤は、塗布を行う場合、単独で用いて、その特性を得る。すなわち、別々に一つの層を形成し、その効果を得ることが一般的であるが、本発明では、静電気防止機能を有しながら、付加的に有しており、他の伝導性高分子を塗布することとは異なり、撥水及び防汚の機能を一緒に付与することにより、工程を簡単にする効果を得ることができる。
【００３６】
また、この際、極めて重要な特性の一つが、作製された液晶ディスプレイ又はポラライザそのものの欠陥や、その他の特性を標記するためにペンを用いるが、撥水、防汚剤は、極性が小さく、一般に用いるペンに対しては、印刷適性が合わない。しかし、本発明のように、撥水、防汚性能を有する物質を、単独で層を形成させず、伝導性を持つ物質と混合して用いると、伝導性を持つ物質そのものの極性により印刷が正しく行われ、印刷適性が合わない結果は、観測されない。
【００３７】
伝導性高分子は、有機溶媒に溶解され、又は、ＰＥＤＯＴのように水に分散されているものがあるが、各系に応じて選択して用いることができる。このような目的で最も多用されている化合物は、ダウコーニング社が商品化して販売しているシリコン化合物が有用で、アルキル又はアルコキシを有するシラン化合物が代表的であり、その他にも、付加的に伝導性高分子とバインダー高分子との相溶性を考慮して、アルキル、アミノ、アルコキシ、ハイドロキシル等の作用基を有しているシロキサン化合物を用いることができる。
【００３８】
フッ素化合物はこれを製造して優れた製品を販売しているデュポン社製のフッ素化合物を用いればよい。これらのフッ素化合物も、相溶性を考慮して、多様な作用基が一緒に付与されたものを用いることができ、代表的には、上述したアルキル、アルコキシ、アミノ等の多様な付加作用基が含まれてもよい。
【００３９】
これらの化合物は、上述のように極性が小さいので、伝導性高分子及びバインダー高分子との相溶性のために、他の作用基が付与されたものを用いることができるが、それにもかかわらず、本来の小さな極性により、塗布時、拡散性が悪くなることがあり得る。塗布の際に拡散性が悪い場合、塗布表面で固まる現象が生じる。よって、撥水効果とは関係ないが、表面ラベリングのために用いられるシリコン化合物又はフッ素化合物を添加して用いることが好ましく、このように用いると、塗布の拡散性等が良好になるのみならず、一部の撥水効果も付与されるシナジー効果を期待することができる。
【００４０】
伝導性高分子を含む塗布液の製造時、分散性を容易にするための分散剤は、特に限定されるものではないが、例えば、１−メチル−２−ピロリジノン、１−メチル−ピロリドン、２−メチルピロリドン、１−メチル−３−ピロリジノール等が好ましい。前記化合物は、乾燥、硬化の際に硬化剤としても作用するが、それに先立って、伝導性高分子鎖と相溶性に優れ、伝導性高分子の有効伝導度を高めて、伝導度増進の役割も果たすことができる。
【００４１】
熱酸化劣化を抑制するための酸化防止剤を用いられ、ペンタエリスリトール−テトラキス［３−（３，５−ジ−ｔｅｒｔ−ブチル−４−ヒドロキシフェニル）プロピオネート］、オクタデシル３−（３，５−ジ−ｔｅｒｔ−ブチル−４−ヒドロキシフェニル）プロピオネート、トリエチレングライコール−ビス−３（３−ｔｅｒｔ−ブチル−４−ヒドロキシ−５−メチルフェニル）プロピオネート、１，３，５−トリス（３，５−ジ−ｔｅｒｔ−ブチル−４−ヒドロキシベンジル−Ｓ−トリアジン−２，４，６−（１Ｈ，３Ｈ，５Ｈ）トリオン、チオエチレンビス［３−（３，５−ジ−ｔｅｒｔ−ブチル−４−ヒドロキシフェニル）プロピオネート］等のヒンダードフェノール及びトリス−（２，４−ジ−ｔｅｒｔ−ブチルフェニル）フォスフェイト等のヒンダードフェノール類がこれに該当する。ただし、前記の種類に限られるものではない。
【００４２】
また、粘度調節及び分散向上のために、高沸点のグリコール及びグリセロールを用いることができるが、エチレングリコール、ジエチレングリコール、エチレングリコールモノメチルエーテル、エチレングリコールモノエチルエーテル、エチレングリコールモノブチルエーテル、エチレングリコールジエチルエーテル、ジエチレングリコールジエチルエーテル、グリセロール、グリセロールジグリシジルエーテルの群から一つ以上を用いてもよい。
【００４３】
塗布時、濡れ性、拡散性、接着力増進等の補完のために、潤滑剤、消泡剤、レベリング剤が使用可能であるが、特に、非イオン系及びイオン系界面活性剤、及びシリコン又はフッ素系界面活性剤化合物が好ましく、このような製品の製造社は、デュポン、ダウコーニング、信越、ウィトコ、３Ｍ等があり、これらの会社で製造、販売する潤滑剤及び消泡剤等は、使用する全体溶液と相溶性があれば、全て使用が可能であり、その製品が前記会社に限られるものではなく、用途と具現しようとする物性により選択的使用が可能である。
【００４４】
塗布のための溶媒は、使用する伝導性高分子及びバインダー等に応じて、適切な溶媒を選択させ、水溶性又は有機溶剤型等使用する溶液の系に応じて使用可能である。使用可能な溶媒の例としては、塗布液に応じて、蒸留水；メタノール、エタノール、イソプロパノール、ノルマルブタノールを含む炭素数１〜４のアルコール；トルエン、キシレン、アセトン、メチルエチルケトン、エチルアセテート、及びエチレングリコールモノメチルエーテル、エチレングリコールモノエチルエーテル、エチレングリコールモノブチルエーテルの群から選ばれた少なくとも１種の溶媒が、これに含まれる。好ましくは、前記溶媒のうち、比重が高いか又は低いもので、全体の組成に対して相溶性があるものを２種以上選択して混合使用し、全体の塗布組成物に対して５０〜９４．９５重量％を含ませて使用することができる。
【００４５】
但し、前記組成範囲は、絶対的な意味の臨界範囲を設定する趣旨ではなく、適当な範囲での偏差は、当業者にとって自明な程度のものであり、本発明の権利範囲を外れない。
【００４６】
上述した熱硬化型塗布組成物以外に、紫外線硬化法を用いて静電気防止層を形成させることができる。紫外線硬化方法は、熱硬化型方法と比べてハードコーティングの特性を持ち、擦り傷に対する耐性に優れ、溶媒等によって特性が失われることはない。
【００４７】
紫外線硬化型組成物は、伝導性高分子０．０５〜２０重量％、紫外線硬化型オリゴマー及びモノマー１０〜５０重量％、光開始剤０．５〜５重量％、溶媒２５〜８９．４５重量％を有する。好ましくは、前記組成物１００重量部を基準として、塗布の拡散性等のために、界面活性剤０．１〜５重量部及び／又は紫外線安定剤０．１〜５重量部を、前記組成物にさらに混合して使用することができ、撥水及び防汚剤をそれぞれ又は一度に付与することができる化合物を、それぞれ０．０１〜５及び０．０１〜１０重量部で添加すればよい。
【００４８】
紫外線硬化型オリゴマーは、エポキシ、ウレタン等の作用基を有する単官能性又は２〜１５個の官能基を有する多官能性のアクリレート／メタクリレートを、単独又は二つ以上混合して用いることが好ましい。モノマーは、単官能／多官能アクリレート／メタクリレートモノマーで構成されるが、多官能基が含まれているのが好ましく、モノマーのみを用いる場合、官能基が２個以上であり、分子量は１，０００以上であるものを用いると、塗膜の硬度に優れ、かつ高硬度の表面層を形成することができる。
【００４９】
硬化を開始するための光開始剤は、液相及び固相の光開始剤を用いればよいが、代表的な光開始剤としては、ベンジルジメチルケタール、ヒドロキシシクロヘキシルフェニルケトン、ヒドロキシジメチルアセトフェノン、ベンゾフェノン、２，４，６−トリメチルベンゾイルジフェニルホスフィン等を一つ以上混合して用いることができる。
【００５０】
また、紫外線硬化の場合は、伝導性高分子が紫外線に露出すると、共役二重結合が壊れ、伝導性が低下する恐れがあり、これを抑制するために用いる成分として、２，４−ジヒドロキシベンゾフェノン、２−ヒドロキシ−４−ｎ−オクトキシベンゾフェノン、エチル−２−シアノ−３−３−ジフェニルアクリレート等の多様な種類の紫外線安定剤を単独又は一つ以上を混合して用いられる。前記光開始剤及び紫外線安定剤、吸収剤等は、その種類が上記の種類に限られるものではなく、紫外線硬化時に用いられるオリゴマー及びモノマーの種類、硬化装置の波長等に応じて選択的使用が可能であり、用途と具現しようとする物性に応じても選択的使用が可能であるので、その種類は限定されない。前記紫外線硬化組成物に用いられる増粘剤、潤滑剤等の添加剤と溶媒は、上記した熱硬化方法において説明した全ての種類を同一の目的で用いることができる。
【００５１】
上述した撥水及び防汚の原理に基づいてさらに説明すると、撥水剤の場合は、水を撥ねるための処理として、工程又は大気中の水分が表面についた場合、容易に除去又は乾燥させる機能を有するものであり、水は、極性が極めて高く、水のように極性を有する親水性化合物を用いると、かえって濡れ性が増し、広範囲に水分が分布するようになり、この場合、除去や乾燥を行うことが難くなる。したがって、疎水性物質であるシラン、シロキサン、フロロ化合物及び脂肪族成分を含むワックス類が用いられる。上記したフッ素、シラン、ワックス類以外に、撥水機能を有する全ての種類の撥水及び防汚剤の使用が可能である。すなわち、前記撥水剤として疎水性物質、フロロオキシ−アルコキシ化合物、及び脂肪族成分を含むワックス類、フロリン、シラン等が用いられる。
【００５２】
上記した撥水剤を単独で用いる場合、その厚さは、０．０１〜１ミクロンであり、一つの層を形成して用いることができるが、本発明では、伝導性高分子を用いる場合、その全体組成に対して０．０１〜５％を混合して用いることが好ましく、水を主要成分とする塗布及び有機溶剤を主要成分とする塗布に対してそれぞれ溶解度を考慮して選択使用が可能である。
【００５３】
前記撥水剤を塗布した後、その効果は、直接噴霧による水の拡散程度や水滴の大きさを観測することができ、また装置を用いて接触角を評価することができるが、その接触角は、各使用者の要求によりスペックが定められ、一般に６０°〜１２０°間の接触角を必要とする。
【００５４】
また、防汚剤の場合は、各種のオイル類及び人の手の接触による汚染を防止する効果を有し、フロロアルキル化合物が分子量の少ないもの、及びフロロアルキル高分子を分散させた形態が主に用いられる。その他、各種のワックス類が用いられるが、その効果と原理は、上述の撥ねる効果と類似したものであるが、各種の汚染源は、それぞれ極性を有しており、その極性を有する化合物が表面についた場合、フィルム表面が濡れないようにすることにより、濡れる表面積を最小にし、除去しやすくするものである。また、人の指紋からつく成分も各種の無機質を含む水分とオイルの混合物であるが、上記のような原理で表面に指紋の痕が残らない原理を用いている。
【００５５】
前記防汚剤は、上記した撥水剤と同様に、単独で用いる場合、その厚さは、０．０１〜１ミクロンが好ましく、混合して用いるとき、伝導性高分子を用いる場合、その全体組成に対して０．０１〜５％を混合して用いることが好ましく、水を主要成分とする塗布及び有機溶剤を主要成分とする塗布に対して、それぞれ溶解度を考慮して選択使用が可能である。
【００５６】
前記粘着又は接着テープの基底フィルムとして用いられるのは、エチレン系、プロピレン系、エステル系、アクリル系、イミド系、アミド系、スチレン系高分子等、殆ど全ての高分子フィルムであるが、これらの各高分子を混合した高分子混合物又は共重合体で作ったフィルム、これらの各成分を有するフィルムを積層させた積層フィルムも使用可能である。そのうち、特に、液晶ディスプレイ用偏光フィルムの、保護フィルムはポリエチレンテレフタレート（ＰＥＴ）を用いることが好ましく、要求する透明度と配向角を確認し、選択して使用すればよい。
【００５７】
上記のように静電気防止及び撥水、防汚性能を同時に有する静電気撥水防汚塗布を行う材料は、保護用として用いられるフィルムであれば全て可能であるが、エチレン系、プロピレン系、エステル系、アクリル系、イミド系、アミド系、スチレン系高分子等、殆ど全ての高分子フィルムが用いられるが、これらの各高分子を混合した高分子混合物又は共重合体で作ったフィルム、これらの各成分を有するフィルムを積層させた積層フィルムも使用可能である。そのうち、特に、液晶ディスプレイ用偏光フィルムは、保護フィルムとしてＰＥＴを用いることが好ましく、要求する透明度と配向角を確認し、選択して使用すればよい。
【００５８】
上記した組成物からなる伝導性高分子を有効成分とする撥水防汚塗布剤を、保護用として用いられるフィルムの一面に形成させ、その他面には、粘着剤を単独として、粘着層を形成させ、又は、粘着層に帯電防止性能を有し、例えば、伝導性高分子、界面活性剤、及び永久帯電防止剤等を混合し、静電気防止性能を有する粘着層を形成させる方法以外に、伝導性高分子を主成分として伝導層を形成させた後、その上にさらに粘着剤を塗布する方法等が用いられる。上記した方法のうち、伝導性物質を粘着層に混合し、又は、単独で層を形成した後、粘着剤を塗布する方法を用いると、保護フィルムの除去時に発生する静電気を効果的に除去することができる。
【００５９】
上記した方法で製造された帯電防止テープは、製造後、粘着又は接着面をそのまま巻き取ってテープの形態で用いることができ、また、離型フィルムを貼り付けて使用するときは、離型フィルムを除去した後、対象物に貼り付けることができるが、この際、離型フィルムの一面に伝導性高分子を有効成分とする静電気防止処理を行った後、離型剤を処理し、又は、伝導性高分子を離型剤と混合した塗布層を形成させ、静電気防止性能を付与すると、異物付着のない離型フィルムが貼り付けてある異物付着及び静電気防止テープを製造することができる。
【００６０】
また、本発明による上記した帯電防止粘着又は接着テープをそのまま又は他のフィルムの一面に付着又は結合させ、例えば液晶ディスプレイ用偏光フィルム及び電子部品用保護フィルムといった様々なフィルムを製造することができる。
【００６１】
以下、本発明の内容を実施例に基づいて具体的に説明するが、下記の実施例は、本発明を説明するための例示であるだけで、本発明の権利範囲を限定するものではない。
【００６２】
＜物性の測定＞
剥離静電気電圧の測定：粘着剤が塗布された保護用テープを、液晶ディスプレイ用偏光フィルムの表面に貼ってから、３００ｍｍ／分の速度で剥がすときに発生する静電気を３Ｍ ７１８Ａ ＳＴＡＴＩＣ ＳＥＮＳＯＲを用いて測定した。
【００６３】
表面抵抗及び減衰時間の測定：保護用テープの外郭層及び粘着剤を塗布した面の表面抵抗をＳＲＭ１１０で測定し、接地のためにフィルムの上下を連結した後、Ｍｏｎｒｏｅ ＣＰＭ２８８を用いて、１０００Ｖを印加し、１００Ｖに減少したときの減衰時間を測定した。
【００６４】
接触角測定：表面張力計を用いて、１０ｃｍ×１０ｃｍの表面において、１０個の地点を測定する。
【００６５】
印刷適性測定：水溶性及び有機溶剤型ペン又はスタンプで一定の形状の印をつけた後、滲み性を確認する。
【００６６】
＜塗布溶液の製造＞
熱硬化静電気防止溶液の製造：ポリ（３，４−エチレンジオキシチオフェン）分散液（Ｂａｙｔｒｏｎ ＰＨ、ドイツ、Ｈ．Ｃ．Ｓｔａｒｃｋ）１０ｇ、ウレタン系バインダー２０ｇ（ドイツ、ＡＬＢＥＲＤＩＮＧＫ社 Ｕ７１０）、エチレングリコール１ｇ、Ｎ−メチル−２−ピロリジノン１ｇ、フッ素系潤滑剤０．０１ｇを、水：イソプロピルアルコール（１５：８５）の混合溶媒６７．９９ｇに混合して、静電気防止塗布液を製造した。
【００６７】
紫外線硬化静電気防止溶液の製造：ポリ（３，４−エチレンジオキシチオフェン）分散液（Ｂａｙｔｒｏｎ ＰＨ、Ｂａｙｅｒ社）５ｇ、六官能ウレタンアクリレートオリゴマー５ｇ、三官能ウレタンアクリレートモノマー５ｇ、メチルベンゾイルホルメート０．３ｇを、イソプロピルアルコール２０ｇ及びエチレングリコールモノエチルエーテル２０ｇと混合し、静電気防止紫外線硬化塗布液を製造した。
【００６８】
撥水剤溶液の製造：ダウコーニング社の撥水剤エマルジョンである２−１２５１を、５％となるように、水とイソプロピルアルコールが５：５で混ざった溶液と混合し、希釈して製造した。
【００６９】
防汚剤溶液の製造：デュポン社のフルオロアルキルポリマーであるゾニル８９５２を、５％となるように、水とイソプロピルアルコールが５：５で混合された溶液で希釈して製造した。
【００７０】
撥水、防汚効果がある熱硬化静電気防止溶液の製造：ポリ（３，４−エチレンジオキシチオフェン）分散液（Ｂａｙｔｒｏｎ ＰＨ、ドイツ、Ｈ．Ｃ．Ｓｔａｒｃｋ）１０ｇ、ウレタン系バインダー２０ｇ（ドイツ、ＡＬＢＥＲＤＩＮＧＫ社 Ｕ７１０）、エチレングリコール１ｇ、Ｎ−メチル−２−ピロリジノン１ｇ、フッ素系潤滑剤０．０１ｇ、撥水剤であるダウコーニング２−１２５１ ０．２ｇ、デュポン社ゾニル８９５２ ０．２ｇを、水：イソプロピルアルコール（１５：８５）の混合溶媒６７．９９ｇに混合して製造した。
【００７１】
撥水、防汚効果がある紫外線硬化静電気防止溶液の製造：ポリ（３，４−エチレンジオキシチオフェン）分散液（Ｂａｙｔｒｏｎ ＰＨ、Ｂａｙｅｒ社）５ｇ、六官能ウレタンアクリレートオリゴマー５ｇ、三官能ウレタンアクリレートモノマー５ｇ、メチルベンゾイルホルメート０．３ｇ、撥水剤であるダウコーニング２−１２５１ ０．２ｇ、デュポン社ゾニル８９５２ ０．２ｇを、イソプロピルアルコール２０ｇ及びエチレングリコールモノエチルエーテル２０ｇと混合して、静電気防止紫外線硬化塗布液を製造した。
【００７２】
静電気防止離型剤の製造：伝導性高分子であるポリ（３，４−エチレンジオキシチオフェン）分散液（Ｂａｙｔｒｏｎ ＰＨ、Ｂａｙｅｒ社）１０ｇ、ヒドロキシポリ変性シロキサン５ｇ、及び三つのイソシアネート基を有する硬化剤０．１５ｇを、アセトン３０ｇと混合した溶液を製造した。
【００７３】
＜比較例１＞
３６ミクロンのＰＥＴフィルムの一面にアクリルタイプ粘着剤を１５ミクロンで塗布し、その他の静電気防止及び撥水、防汚処理を行っていないフィルムを作製した。
【００７４】
前記フィルムを２５ｍｍ×１００ｍｍに切って偏光フィルムに貼り付けた後、３００ｍｍ／分の速度で剥がすとき、発生する静電気は１３２０Ｖであり、１０００Ｖ印加後、減衰電圧は、６００秒が経ても減衰していないことが観測され、また、表面張力計を用いて測定した接触角は、約５５度であり、水が極めて広い面積に広がることが観測されており、手で押した場合、指紋がはっきりと残ることが観測された。
【００７５】
前記比較例１のように、静電気防止が処理されなければ、剥離時に発生する電圧が極めて高く、発生した電圧は減衰されず、長期間フィルムに滞留することが観測された。また、撥水、防汚処理をしないことにより、水分の接触角が極めて小さく、指紋がフィルムの表面を汚染させやすいことが分かる。
【００７６】
＜比較例２＞
熱硬化型静電気防止塗布液を３６ミクロンのＰＥＴフィルムの一面に塗布し、０．１ミクロンとなるように塗布した後、８０℃で２分間乾燥した。その上面に撥水剤を０．０５ミクロンとなるように塗布した後、７０℃で３０秒間乾燥した後、その上にさらに防汚剤を０．０５ミクロンとなるように塗布した後、７０℃で３０秒間乾燥した。
【００７７】
前記伝導層及び撥水防汚層が形成されたフィルムの他面に、アクリル系粘着剤を１５ミクロンとなるように塗布した。
【００７８】
フィルムの表面抵抗は、１０Ｅ８Ω／□と観測され、このフィルムを２５ｍｍ×１００ｍｍに切って偏光フィルムに貼り付けた後、３００ｍｍ／分の速度で剥がすとき、発生する静電気は１２０Ｖであり、１０００Ｖ印加後、減衰時間は、２秒で速く減衰されないことが観測され、また、表面張力計を用いて測定した接触角は、約９０度であり、手で押した場合、指紋が残らないことが観測された。
【００７９】
このように作製されたフィルムは、静電気防汚性能及び撥水防汚性能に優れているが、静電気防止層、撥水層、防汚層を形成させるための作製過程が三段階であるので、極めて複雑であるという不都合がある。
【００８０】
＜実施例１＞
撥水、防汚効果がある熱硬化静電気防止溶液を製造し、３６ミクロンのＰＥＴフィルムの一面に０．１ミクロンの厚さで塗布した後、８０℃で２分間乾燥した。また、このフィルムの他面にアクリル系粘着剤を厚さが１５ミクロンとなるように塗布した。
【００８１】
フィルムの表面抵抗は、１０Ｅ７Ω／□と観測され、このフィルムを２５ｍｍ×１００ｍｍに切って偏光フィルムに貼り付けた後、３００ｍｍ／分の速度で剥がすとき、発生する静電気は１００Ｖであり、１０００Ｖ印加後、減衰時間は、１．８秒で速く減衰されないことが観測され、また、表面張力計を用いて測定した接触角は、約９２度であり、手で押した場合、指紋が残らないことが観測された。
【００８２】
このように作製されたフィルムは、比較例２と比較すると、工程を二段階も減らすことができるという長所及び特性も優れていることが分かる。
【００８３】
＜実施例２＞
撥水、防汚効果がある紫外線硬化静電気防止溶液を製造し、３６ミクロンのＰＥＴフィルムの一面に０．１ミクロンの厚さで塗布して、６０℃で２分間乾燥した後、８００ｍＪの光量を与えて硬化させた。また、このフィルムの他面に、アクリル系粘着剤を厚さが１５ミクロンになるように塗布した。
【００８４】
フィルムの表面抵抗は、１０Ｅ７Ω／□と観測され、このフィルムを２５ｍｍ×１００ｍｍに切って偏光フィルムに貼り付けた後、３００ｍｍ／分の速度で剥がすとき、発生する静電気は１００Ｖであり、１０００Ｖ印加後、減衰時間は、１．８秒で速く減衰されないことが観測され、また、表面張力計を用いて測定した接触角は、約９３度であり、手で押した場合、指紋が残らないことが観測された。
【００８５】
また、静電気防止及び撥水防汚処理された表面の硬度は、２Ｈと観測された。
【００８６】
このように作製されたフィルムは、実施例１と同様に、比較例２と比較して、工程を二段階も減らし、静電気防止及び撥水防汚性能に優れるのみならず、使用時、耐磨耗性、擦り傷の耐性が極めて優れた特徴を有している。
【００８７】
＜実施例３＞
撥水、防汚効果がある熱硬化静電気防止溶液を製造し、３６ミクロンのＰＥＴフィルムの一面に０．１ミクロンの厚さで塗布した後、８０℃で２分間乾燥した。また、このフィルムの他面に、熱硬化伝導性高分子溶液を厚さが０．１ミクロンとなるように塗布し、８０℃で２分間乾燥した後、その上にアクリル系粘着剤を厚さが１５ミクロンとなるように塗布した。
【００８８】
フィルムの表面抵抗は、１０Ｅ７Ω／□と観測され、このフィルムを２５ｍｍ×１００ｍｍに切って偏光フィルムに貼り付けた後、３００ｍｍ／分の速度で剥がすとき、発生する静電気は５５Ｖであり、１０００Ｖ印加後、減衰時間は、０．８秒で速く減衰されないことが観測され、また、表面張力計を用いて測定した接触角は、約９２度であり、手で押した場合、指紋が残らないことが観測された。
【００８９】
このように作製されたフィルムは、静電気防止及び撥水防汚性能に優れるのみならず、工程も簡単であり、発生する静電気を最小限に減らすことができる特徴を有している。
【００９０】
＜実施例４＞
撥水、防汚効果がある熱硬化静電気防止溶液を製造し、３６ミクロンのＰＥＴフィルムの一面に０．１ミクロンの厚さで塗布した後、８０℃で２分間乾燥した。また、このフィルムの他面に、永久帯電防止剤が混合されたアクリル系粘着剤を厚さが１５ミクロンとなるように塗布した。
【００９１】
フィルムの表面抵抗は、１０Ｅ７Ω／□と観測され、このフィルムを２５ｍｍ×１００ｍｍに切って偏光フィルムに貼り付けた後、３００ｍｍ／分の速度で剥がすとき、発生する静電気は３５Ｖであり、１０００Ｖ印加後、減衰時間は、０．５秒で速く減衰されないことが観測され、また、表面張力計を用いて測定した接触角は、約９３度であり、手で押した場合、指紋が残らないことが観測された。
【００９２】
このように作製されたフィルムは、静電気防止及び撥水防汚性能に優れるのみならず、工程も簡単であり、発生する静電気を最小限に減らすことができる特徴を有している。
【００９３】
＜実施例５＞
２５ミクロンのＰＥＴフィルム上に、離型液を厚さが０．１ミクロンとなるように塗布した後、８０℃で２分間乾燥した。また、実施例３において作製された３６ミクロンのフィルムの粘着剤面に離型フィルムの粘着面に静電気防止離型性能がある面を付着させた。
【００９４】
このように作製された離型フィルムが付着された保護フィルムを、２５ｍｍ×１００ｍｍに切って、貼り付けた後、３００ｍｍ／分の速度で剥がすとき、発生する静電気は６０Ｖであり、１０００Ｖ印加後、減衰時間は、０．８秒で速く減衰されないことが観測された。
【００９５】
このように作製された保護フィルムは、離型フィルムを除去した後、ポラライザに付着するとき、静電気は既に全て消えているので、優れた静電気防止及び異物付着防止性能を有している。
【産業上の利用可能性】
【００９６】
本発明の撥水防汚処理された帯電防止保護テープは、液晶ディスプレイ又は電子部品の保護に用いられるものである。本発明による保護テープは、静電気防止及び撥水防汚機能を有し、汚染されないようにするだけでなく、汚染を除去しやすくし、電子部品やディスプレイ分野において静電気保護用として使用可能である。
【図面の簡単な説明】
【００９７】
【図１】静電気防止、撥水及び防汚機能が、三つの層において別に付与された従来の粘着又は接着テープの断面図。
【図２】本発明による一実施例としての静電気防止、撥水及び防汚機能が一層に付与された粘着又は接着テープの断面図。
【図３】本発明の一実施例により製造された図２の粘着又は接着テープ及び一面が離型処理された離型フィルムの断面図。
【符号の説明】
【００９８】
１０…帯電防止層  １１…撥水層  １２…防汚層  １３…粘着又は接着層  
１７…撥水及び防汚性能を持つ層  １９…離型層  
【図１】
2009515024.tif 000003
【図２】
2009515024.tif 000004
【図３】
2009515024.tif 000005
【国際調査報告】
2009515024.tif 000006
2009515024.tif 000007